(57)【要約】【課題】抵抗と漏れ電流が小さい電気二重層キャパシタ用セパレータを提供する。【解決手段】フィブリル化耐熱性繊維と芳香族ポリアミド繊維とフィブリル化セルロースとを含有する多孔質シートからなる電気二重層キャパシタ用セパレータ。【選択図】なし【特許請求の範囲】
【請求項１】
フィブリル化耐熱性繊維と芳香族ポリアミド繊維とフィブリル化セルロースとを含有する多孔質シートからなる電気二重層キャパシタ用セパレータ。
【請求項２】
フィブリル化耐熱性繊維と芳香族ポリアミド繊維の質量比が１：１５〜９４：１、芳香族ポリアミド繊維とフィブリル化セルロースの質量比が１：４５〜１５：１である請求項１記載の電気二重層キャパシタ用セパレータ。
【請求項３】
フィブリル化耐熱性繊維が、フィブリル化パラ系全芳香族ポリアミド繊維である請求項１または２に記載の電気二重層キャパシタ用セパレータ。
【請求項４】
芳香族ポリアミドが、芳香族ジカルボン酸成分を６０モル％以上含むジカルボン酸成分と、炭素数６〜１２の脂肪族アルキレンジアミンを６０モル％以上含むジアミン成分とから合成される芳香族ポリアミドである請求項１〜３の何れかに記載の電気二重層キャパシタ用セパレータ。
【発明の詳細な説明】
【技術分野】
【０００１】
本発明は、電気二重層キャパシタ用セパレータに関する。
【背景技術】
【０００２】
従来、電気二重層キャパシタのセパレータとしては、溶剤紡糸セルロース繊維や再生セルロース繊維を主体とする紙製セパレータが使用されている。（例えば、特許文献１〜３参照）。近年、電気二重層キャパシタは、静電容量の大容量化が進み、自動車や鉄道車両の補助電源などの高エネルギー、高出力が必要とされる用途で期待されている。このような流れを受けて、セパレータの改良も求められている。セパレータの課題の１つとして薄膜化があるが、従来の紙製セパレータは、強度を落とさず、且つピンホールを発生させずに厚みをある程度以上薄くすることが困難な問題があった。薄膜化が可能な電気二重層キャパシタ用セパレータとしては、フィブリル化繊維とポリエステル繊維を含む繊維シートからなる電気二重層キャパシタ用セパレータが開示されている（例えば、特許文献４参照）。しかし、このセパレータは厚みを薄くできるが、抵抗が高い問題があった。一般的にセパレータを薄膜化すると、漏れ電流が大きくなる傾向があり、漏れ電流の小さいセパレータが要望されている。
【特許文献１】特開平５−２６７１０３号公報
【特許文献２】特開平１１−１６８０３３号公報
【特許文献３】特開２０００−３８３４号公報
【特許文献４】特開２００１−２４４１５０号公報
【発明の開示】
【発明が解決しようとする課題】
【０００３】
本発明は、上記実情を鑑みたものであって、抵抗と漏れ電流が小さい電気二重層キャパシタ用セパレータに関するものである。
【課題を解決するための手段】
【０００４】
本発明者らは、この課題を解決するために鋭意研究を行った結果、特定の繊維を用いることによって、抵抗と漏れ電流が小さい電気二重層キャパシタ用セパレータを実現できることを見出し、本発明に至ったものである。
【０００５】
即ち、本発明は、少なくともフィブリル化耐熱性繊維と芳香族ポリアミド繊維とフィブリル化セルロースとを含有する多孔質シートからなる電気二重層キャパシタ用セパレータである。
【０００６】
本発明においては、フィブリル化耐熱性繊維と芳香族ポリアミド繊維の質量比が１：１５〜９４：１、芳香族ポリアミド繊維とフィブリル化セルロースの質量比が１：４５〜１５：１であることが好ましい。
【０００７】
本発明においては、フィブリル化耐熱性繊維が、フィブリル化パラ系全芳香族ポリアミド繊維であることが好ましい。
【０００８】
本発明においては、芳香族ポリアミドが、芳香族ジカルボン酸成分を６０モル％以上含むジカルボン酸成分と、炭素数６〜１２の脂肪族アルキレンジアミンを６０モル％以上含むジアミン成分とから合成される芳香族ポリアミドであることが好ましい。
【発明の効果】
【０００９】
本発明により、抵抗と漏れ電流が小さい電気二重層キャパシタ用セパレータが得られる。
【発明を実施するための最良の形態】
【００１０】
本発明における電気二重層キャパシタとは、対向する２つの電極間に電気二重層を挟んだ形で構成されてなる蓄電機能を有するものである。電気二重層キャパシタの電極としては、一対の電気二重層型電極、一方が電気二重層型電極でもう片方が酸化還元型電極の組み合わせの何れでも良い。電気二重層型電極としては、活性炭や非多孔性炭素からなる電極が挙げられる。ここで、非多孔性炭素とは、活性炭とは製法が異なり、黒鉛に類似の微結晶炭素を有する炭素を指す。活性炭の場合は、充放電に伴って細孔にイオンが入ったり出たりするが、非多孔性炭素の場合は、微結晶炭素の層間にイオンが入ったり出たりする。酸化還元型電極としては、ポリピロール、ポリチオフェン、ポリアニリン、ポリアセチレン、ポリアセン、インドール三量体、ポリフェニルキノキサリン、これらの誘導体などの導電性高分子、酸化ルテニウム、酸化インジウム、酸化タングステンなどの金属酸化物が挙げられるが、これらに限定されるものではない。
【００１１】
電気二重層キャパシタの電解液には、イオン解離性の塩を溶解させた水溶液、プロピレンカーボネート（略称ＰＣ）、エチレンカーボネート（略称ＥＣ）、ジメチルカーボネート（略称ＤＭＣ）、ジエチルカーボネート（略称ＤＥＣ）、アセトニトリル（略称ＡＮ）、プロピオニトリル、γ−ブチロラクトン（略称ＢＬ）、ジメチルホルムアミド（略称ＤＭＦ）、テトラヒドロフラン（略称ＴＨＦ）、ジメトキシエタン（略称ＤＭＥ）、ジメトキシメタン(略称ＤＭＭ)、スルホラン（略称ＳＬ）、ジメチルスルホキシド（略称ＤＭＳＯ）、エチレングリコール、プロピレングリコール、メチルセルソルブなどの有機溶媒にイオン解離性の塩を溶解させたもの、イオン性液体（固体溶融塩）などが挙げられるが、これらに限定されるものではない。水溶液系と有機溶媒系の何れも利用できる電気二重層キャパシタの場合は、水溶液系は耐電圧が低いため、有機溶媒系の方が好ましい。電解液の代わりにポリピロール、ポリチオフェン、ポリアニリン、ポリアセチレン、ポリアセン、これらの誘導体などの導電性高分子膜を用いても良い。
【００１２】
本発明における耐熱性繊維とは、軟化点、融点、熱分解温度の何れもが２５０℃以上、７００℃以下である繊維を指す。具体的には、全芳香族ポリアミド、全芳香族ポリエステル、全芳香族ポリエステルアミド、全芳香族ポリエーテル、全芳香族ポリカーボネート、全芳香族ポリアゾメチン、ポリフェニレンスルフィド（略称ＰＰＳ）、ポリ（パラ−フェニレンベンゾビスチアゾール）（略称ＰＢＺＴ）、ポリベンゾイミダゾール（略称ＰＢＩ）、ポリエーテルエーテルケトン（略称ＰＥＥＫ）、ポリアミドイミド（略称ＰＡＩ）、ポリイミド、ポリテトラフルオロエチレン（略称ＰＴＦＥ）、ポリ（パラ−フェニレン−２，６−ベンゾビスオキサゾール）（略称ＰＢＯ）などが挙げられ、これら単独でも良いし、２種類以上の組み合わせでも良い。ＰＢＺＴはトランス型、シス型の何れでも良い。ここで、「軟化点、融点、熱分解温度の何れも２５０℃以上、７００℃以下」の範疇には、軟化点や融点が明瞭ではないが、熱分解温度が２５０℃以上、７００℃以下であるものも含まれる。アラミドやＰＢＯなどはその例である。これらの繊維の中でも、液晶性のため均一に細くフィブリル化されやすい全芳香族ポリアミド、特にパラ系全芳香族ポリアミドが好ましい。
【００１３】
本発明におけるパラ系全芳香族ポリアミドとは、パラ配向芳香族ジアミンとパラ配向芳香族ジカルボン酸ハライドとの重縮合で得られるポリマー、前述のモノマーに対して共重合率４０％以下でメタ配向芳香族ジアミン、メタ配向芳香族ジハライド、脂肪族ジアミン、脂肪族ジカルボン酸などを重縮合して得られるポリマーであって、アミド結合が芳香環のパラ位またはそれに準じた配向位で結合した繰り返し単位からなるポリマーである。また、パラ配向芳香族ジアミンとパラ配向芳香族ジカルボン酸ハライドの芳香環の一部の水素原子は、アミド結合を形成しない置換基で置換されていても良く、芳香環は多環でも良い。アミド結合を形成しない置換基としては、アルキル基、アルコキシ基、ハロゲン、スルフォニル基、ニトロ基、フェニル基、その他が挙げられる。アルキル基とアルコキシ基は、炭素数が長いと重縮合を阻害しやすくなるため、炭素数は１〜４が好ましい。例えば、芳香環の一部の水素原子がアルキル基で置換されたパラ配向芳香族ジアミンとしては、Ｎ，Ｎ´−ジメチルパラフェニレンジアミン、Ｎ，Ｎ´−ジエチルパラフェニレンジアミン、２−メチル−４−エチルパラフェニレンジアミン、２−メチル−４−エチル−５−プロピルパラフェニレンジアミンなどが挙げられるが、これらに限定されるものではない。例えば、芳香環の一部の水素原子がアルコキシ基で置換されたパラ配向芳香族ジカルボン酸ハライドとしては、ジメトキシテレフタル酸クロライド、ジエトキシテレフタル酸クロライド、２−メトキシ−４−エトキシテレフタル酸クロライドなどが挙げられるが、これらに限定されるものではない。例えば、芳香環が多環なパラ配向芳香族ジアミンとしては、４，４´−オキシジフェニルジアミン、４，４´−スルフォニルジフェニルジアミン、４，４´−ジフェニルジアミン、３，３´−オキシジフェニルジアミン、３，３´−スルフォニルジフェニルジアミン、３，３´−ジフェニルジアミンなどが挙げられるが、これらに限定されるものではない。さらに、これらの芳香環の一部の水素原子が、前述したように、アミド結合を形成しない置換基で置換されていても良い。例えば、芳香環が多環なパラ配向芳香族ジカルボン酸ハライドとしては、４，４´−オキシジベンゾイルクロライド、４，４´−スルフォニルジベンゾイルクロライド、４，４´−ジベンゾイルクロライド、３，３´−オキシジベンゾイルクロライド、３，３´−スルフォニルジベンゾイルクロライド、３，３´−ジベンゾイルクロライドなどが挙げられるが、これらに限定されるものではない。さらにこれらの芳香環の一部の水素原子が、前述したように、アミド結合を形成しない置換基で置換されていても良い。
【００１４】
本発明におけるパラ系全芳香族ポリアミドとしては、上記したポリマーの中でも特に耐熱性に優れるポリ（パラ−フェニレンテレフタルアミド）が好ましい。
【００１５】
本発明におけるフィブリルとは、フィルム状ではなく、主に繊維軸と平行な方向に非常に細かく分割された部分を有する繊維状で、少なくとも一部が繊維径１μｍ以下になっている繊維を指す。長さと巾のアスペクト比は約２０〜約１０００００の範囲に分布し、カナディアンフリーネスは０〜５００ｍｌ以下の範囲にあることが好ましく、０〜２００ｍｌの範囲にあることがより好ましい。さらに重量平均繊維長が０．１〜２ｍｍの範囲にあるものが好ましい。重量平均繊維長は、繊維にレーザー光を当てて得られる偏光特性を利用する市販の繊維長測定器を用いることによって求めることができる。
【００１６】
本発明におけるフィブリル化は、リファイナー、ビーター、ミル、摩砕装置、高速の回転刃によりせん断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも３０００ｐｓｉの圧力差を与えて小径のオリフィスを通過させて高速度とし、これを衝突させて急減速することにより繊維に剪断力、切断力を加える高圧ホモジナイザー等を用いて行うが、特に高圧ホモジナイザーで処理すると細かいフィブリルが得られるため好ましい。
【００１７】
本発明に用いられる芳香族ポリアミド繊維の繊度は、０．０１〜０．５ｄｔｅｘが好ましく、０．０１〜０．１ｄｔｅｘがより好ましい。ここでいう芳香族ポリアミドとは、全芳香族ポリアミドではなく、主鎖の一部に例えば脂肪鎖などを有するものである。芳香族ポリアミド繊維の繊度が０．０１ｄｔｅｘ未満では、電気二重層キャパシタ用セパレータの腰や強度が弱くなり、ハンドリング性が悪くなりやすい。０．５ｄｔｅｘより太いと、厚みを薄くしたときにピンホールができる場合がある。本発明に用いられる芳香族ポリアミド繊維としては、芳香族ジカルボン酸成分を６０モル％以上含むジカルボン酸成分と、炭素数６〜１２の脂肪族アルキレンジアミンを６０モル％以上含むジアミン成分とから合成される芳香族ポリアミドからなる繊維が耐熱性と耐薬品性に優れるため好ましい。
【００１８】
芳香族ジカルボン酸としては、耐熱性、耐電解液性の点でテレフタル酸が好ましく、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、フタル酸、４，４′−オキシジ安息香酸、ジフェニルメタン−４，４′−ジカルボン酸、ジフェニルスルホン−４，４′−ジカルボン酸、４，４′−ビフェニルジカルボン酸等の芳香族ジカルボン酸を１種類のみならず２種類以上併用することができる。これら芳香族ジカルボン酸の含有量はジカルボン酸成分の６０モル％以上であり、７５モル％以上であることが好ましい。
【００１９】
上記ジカルボン酸以外のジカルボン酸としては、マロン酸、コハク酸、２，２−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸、１，３−シクロペンタンジカルボン酸、１，４−シクロヘキサンジカルボン酸などの脂環式ジカルボン酸を１種類以上用いることができる。さらに、トリメリット酸、トリメシン酸、ピロメリット酸等の多価カルボン酸を適宜含有させても良い。強度、耐電解液性、耐熱性等の点でジカルボン酸成分が１００％芳香族ジカルボン酸であることが好ましい。
【００２０】
一方、ジアミン成分の６０モル％以上は、炭素数が６〜１２のアルキレンジアミンで構成され、例えば、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等の直鎖または側鎖を有する脂肪族ジアミンが挙げられる。これらの中でも、耐電解液性の点で１，９−ノナンジアミン、１，９−ノナンジアミンと２−メチル−１，８−オクタンジアミンとの併用が好ましい。この脂肪族アルキレンジアミンの含有量はジアミン成分の６０モル％以上であるが、７５モル％以上、特に９０モル％以上であることが耐熱性の点で好ましい。
【００２１】
上記脂肪族アルキレンジアミン以外のジアミンとしては、エチレンジアミン、１，４−ブタンジアミン等の脂肪族ジアミン、シクロヘキサンジアミン、メチルシクロヘキサンジアミン、イソホロンジアミン、ノルボルナンジメチルジアミン、トリシクロデカンジメチルジアミン等の脂環式ジアミン、ｐ−フェニレンジアミン、ｍ−フェニレンジアミン、キシリレンジアミン、キシレンジアミン、４，４′−ジアミノジフェニルメタン、４，４′−ジアミノジフェニルスルホン、４，４′−ジアミノジフェニルエーテル等の芳香族ジアミン、あるいは、これらの混合物を挙げることができ、これらは１種類のみならず２種類以上併用することができる。
【００２２】
脂肪族アルキレンジアミンとして、１，９−ノナンジアミンと２−メチル−１，８−オクタンジアミンとを併用する場合、ジアミン成分の６０〜１００モル％が１，９−ノナンジアミンと２−メチル−１，８−オクタンジアミンからなり、そのモル比は前者：後者＝３０：７０〜９９：１、特に前者：後者＝４０：６０〜９５：５であることが好ましい。
【００２３】
また、本発明における芳香族ポリアミドは、その分子鎖における［ＣＯＮＨ／ＣＨ２］のモル比が１／２〜１／８、特に１／３〜１／５であることが好ましい。この範囲の芳香族ポリアミドは耐電解液性および耐熱性に優れる。
【００２４】
本発明における芳香族ポリアミドは、その分子鎖の末端基の１０％以上が末端封止剤により封止されていることが好ましく、末端の４０％以上、さらには７０％以上が封止されていることが好ましい。分子鎖の末端を封止することにより、得られるキャパシタ用セパレーターの強度、耐電解液性、耐熱性等が優れたものとなる。末端封止剤としては、ポリアミド末端のアミノ基またはカルボキシル基と反応性を有する単官能性の化合物であればとくに限定されるものではないが、反応性、および封止末端の安定性などの点からモノカルボン酸、モノアミンが好ましい。取り扱い易さ、反応性、封止末端の安定性の点でモノカルボン酸が好ましい。モノカルボン酸としては、酢酸、プロピオン酸、酪酸、吉草酸、カプロン酸、カプリル酸、ラウリル酸、トリデシル酸、ミリスチン酸、パルミチン酸、ステアリン酸、安息香酸などが挙げられる。末端の封止率は１Ｈ−ＮＭＲにより、各末端に対応する特性シグナルの積分値より求めることができる。
【００２５】
本発明で用いられる芳香族ポリアミドの製造方法は、特に限定されるものではなく、結晶性ポリアミドを製造する方法として公知の任意の方法を用いることができる。例えば、酸クロライドとジアミンとを原料とする溶液重合法あるいは界面重合法、ジカルボン酸またはジカルボン酸のアルキルエステルとジアミンとを原料とする溶液重合法、固相重合法などの方法により製造できる。
【００２６】
本発明に用いられる芳香族ポリアミドは、公知の溶融紡糸装置を用いて繊維化することができ、単独紡糸、複合紡糸の何れも可能である。本発明に用いられる芳香族ポリアミド繊維の繊維長は１〜１５ｍｍが好ましく、２〜６ｍｍがより好ましい。繊維長が１ｍｍより短いと電気二重層キャパシタ用セパレータから脱落しやすく、１５ｍｍより長いと、繊維がもつれてダマになりやすく、厚みむらが生じやすい。
【００２７】
本発明の電気二重層キャパシタ用セパレータにおけるフィブリル化耐熱性繊維と芳香族ポリアミド繊維との質量比は、１：１５〜９４：１が好ましい。フィブリル化耐熱性繊維の質量比が１：１５より少ないと、ピンホールができる場合がある。９４：１より多いと電気二重層キャパシタ用セパレータからフィブリル化耐熱性繊維が脱落したり、遊離したりして穴があいたり毛羽立つ場合や、断裁性などの加工性が悪くなる場合がある。
【００２８】
本発明におけるフィブリル化セルロースとしては、溶剤紡糸セルロース、木材繊維や木材パルプ、リンター、リント、麻、柔細胞繊維などの非木材繊維や非木材パルプをフィブリル化したものやバクテリアセルロースなどが挙げられる。柔細胞繊維とは、植物の茎、葉、根、果実等に存在する柔細胞を主体とした部分を、アルカリで処理する等して得られるセルロースを主成分とし、水に不溶な繊維を指す。
【００２９】
本発明の電気二重層キャパシタ用セパレータにおける芳香族ポリアミド繊維とフィブリル化セルロースとの質量比は、１：４５〜１５：１が好ましい。芳香族ポリアミド繊維の質量比が１：４５より少ないと、電気二重層キャパシタ用セパレータの抵抗が高くなる場合があり、１５：１より多いと、ピンホールができる場合がある。
【００３０】
本発明における多孔質シートは、円網抄紙機、長網抄紙機、短網抄紙機、傾斜型抄紙機、これらの中から同種または異種の抄紙機を組み合わせてなるコンビネーション抄紙機などを用いて抄紙する方法によって製造することができる。原料スラリーには、繊維原料の他に必要に応じて分散剤、増粘剤、無機填量、有機填量、消泡剤などを適宜添加し、５質量％〜０．００１質量％程度の固形分濃度にスラリーを調整する。この原料スラリーをさらに所定濃度に希釈して抄紙する。抄紙して得た多孔質シートは必要に応じて、カレンダー処理、熱カレンダー処理、熱処理などが施される。
【００３１】
本発明の電気二重層キャパシタ用セパレータの厚みは特に制限はないが、１０〜７０μｍが好ましく、１５〜５０μｍがより好ましく、１５〜３０μｍがさらに好ましい。１０μｍ未満では、ハンドリング時や加工時に破れたり穴があきやすくなり、１００μｍより厚いと、電気二重層キャパシタに収納できる電極面積が小さくなり、電気二重層キャパシタの蓄電容量が小さくなってしまう。
【実施例】
【００３２】
以下、実施例により本発明をさらに詳しく説明するが、本発明は実施例に限定されるものではない。
【００３３】
＜フィブリル化耐熱性繊維１＞
パラ系全芳香族ポリアミド繊維（帝人テクノプロダクツ製、トワロン１０８０）を初期濃度５質量％になるようにイオン交換水に分散させ、ダブルディスクリファイナーを用いて、１５回繰り返し叩解処理し、重量平均繊維長１．５５ｍｍ、カナディアンフリーネス１００ｍｌのフィブリル化パラ系全芳香族ポリアミド繊維を作製した。以下、これをフィブリル化耐熱性繊維１またはＦＢ１と表記する。
【００３４】
＜フィブリル化耐熱性繊維２＞
フィブリル化耐熱性繊維１を、高圧ホモジナイザーで５０ＭＰａの条件で２５回繰り返し叩解処理し、重量平均繊維長０．６１ｍｍ、カナディアンフリーネス０ｍｌのフィブリル化パラ系全芳香族ポリアミド繊維を作製した。以下、これをフィブリル化耐熱性繊維２またはＦＢ２と表記する。
【００３５】
＜芳香族ポリアミド＞
テレフタル酸１９．５モル、１，９−ノナンジアミン１０．０モル、２−メチル−１，８−オクタンジアミン１０．０モル、安息香酸１．０モル、次亜リン酸ナトリウム水和物０．０６モルおよび蒸留水２．２リットルを内容積２０リットルのオートクレーブに添加し、窒素置換を行った。次いで、１００℃で３０分間攪拌し、２時間かけて内温を２１０℃まで昇温した。このときオートクレーブは２．２ＭＰａまで昇圧した。そのまま１時間反応を続けた後、２３０℃に昇温して２時間保ち、水蒸気を徐々に抜いて圧力を２．２ＭＰａに保持しながら反応を続けた。次に、３０分かけて圧力を１．０ＭＰａまで下げ、さらに１時間反応を続けてプレポリマーを得た。このプレポリマーを１００℃、減圧下で１２時間乾燥し、２ｍｍ以下の大きさまで粉砕した。この粉砕物を２３０℃、１０Ｐａ下にて１０時間固相重合することによりポリマーを得た。該ポリマーの末端封止率は９０％であった。
【００３６】
＜芳香族ポリアミド繊維１＞
芳香族ポリアミドを５０％と、易減量性ポリエステルを５０％の配合比で複合し、押出機で溶融押出しし、０．２５ｍｍφ×２４ホールの丸孔ノズルより吐出し、ポリアミドが島成分、易減量性ポリエステルが海成分を構成した海島型繊維（島数１６）を得た。この海島型繊維を１浴９０℃、２浴９５℃の水浴を用いて延伸処理し、約２００ｄｔｅｘ／６２５フィラメントの延伸糸（０．３ｄｔｅｘ、島成分の径０．０１ｄｔｅｘ）を得た。得られた延伸糸を繊維長２ｍｍに切断した。次いで、４０℃、濃度６０ｇ／リットルのＮａＯＨ水溶液に３０分間浸漬して海成分を除去し、繊度０．０１ｄｔｅｘ、繊維長２ｍｍの芳香族ポリアミド繊維を得た。以下、これを芳香族ポリアミド繊維１またはＰＡ１と表記する。
【００３７】
＜芳香族ポリアミド繊維２＞
芳香族ポリアミドを押出機で溶融押出しし、ノズルから吐出して巻き取り、繊度０．０６ｄｔｅｘのトウを得た。このトウを繊維長３ｍｍに切断し、芳香族ポリアミド繊維を得た。以下、これを芳香族ポリアミド繊維２またはＰＡ２と表記する。
【００３８】
＜芳香族ポリアミド繊維３＞
芳香族ポリアミドを押出機で溶融押出しし、ノズルから吐出して巻き取り、繊度０．１ｄｔｅｘのトウを得た。このトウを繊維長３ｍｍに切断し、芳香族ポリアミド繊維を得た。以下、これを芳香族ポリアミド繊維３またはＰＡ３と表記する。
【００３９】
＜芳香族ポリアミド繊維４＞
芳香族ポリアミドを押出機で溶融押出しし、ノズルから吐出して巻き取り、繊度０．６ｄｔｅｘのトウを得た。このトウを繊維長３ｍｍに切断し、芳香族ポリアミド繊維を得た。以下、これを芳香族ポリアミド繊維４またはＰＡ４と表記する。
【００４０】
＜フィブリル化セルロース１＞
リンターを初期濃度５質量％になるようにイオン交換水中に分散させ、高圧ホモジナイザーを用いて５０ＭＰａの圧力で２０回繰り返し処理して、重量平均繊維長０．３３ｍｍ、カナディアンフリーネス０ｍｌのフィブリル化セルロースを作製した。以下、これをフィブリル化セルロース１またはＦＢＣ１と表記する。
【００４１】
＜フィブリル化セルロース２＞
繊度１．７ｄｔｅｘ、繊維長５ｍｍの溶剤紡糸セルロース（レンチング社製、テンセル）を初期濃度５質量％になるようにイオン交換水中に分散させ、ダブルディスクリファイナーを用いて叩解処理し、重量平均繊維長０．６４ｍｍ、カナディアンフリーネス１０ｍｌのフィブリル化セルロースを作製した。以下、これをフィブリル化セルロース２またはＦＢＣ２と表記する。
【００４２】
表１に示した原料と配合量に従って、抄紙用スラリーを調製した。ここで、表１中の「ＰＥＴ１」は、繊度０．１ｄｔｅｘ、繊維長３ｍｍのポリエチレンテレフタレート繊維（帝人ファイバー製、テピルスＴＭ０４ＰＮ）を意味する。
【００４３】
【表１】
2007150122.tif 000002
【００４４】
実施例１〜１６
スラリー１〜１６を湿式抄紙して多孔質シート１〜１６を作製した。次いで、多孔質シート１〜１６の両面を２２０℃に加熱した直径１２００ｍｍの金属ロールに１０ｍ／ｍｉｎの速度で接触させた後、室温、線圧４９０Ｎ／ｃｍでカレンダー処理し、表２に示した厚みと密度の電気二重層キャパシタ用セパレータ１〜１６を作製した。抄紙機は円網抄紙機と円網抄紙機のコンビネーション抄紙機を用いた。
【００４５】
（比較例１）
スラリー１７を湿式抄紙して多孔質シートを作製した。次いで、２２０℃、線圧４．７ｋＮ／ｃｍの条件で一対の金属ロール間に通して熱カレンダー処理し、表２に示した厚みと密度の電気二重層キャパシタ用セパレータ１７を作製した。
【００４６】
（比較例２）
スラリー１８を湿式抄紙して多孔質シートを作製した。次いで、２４０℃、線圧４．７ｋＮ／ｃｍの条件で一対の金属ロール間に通して熱カレンダー処理し、表２に示した厚みと密度の電気二重層キャパシタ用セパレータ１８を作製した。
【００４７】
＜電気二重層キャパシタ１〜１８＞
正極及び負極として、ＢＥＴ比表面積１２００ｍ２／ｇの活性炭からなる電極を用い、セパレータを負極と正極の間に介して積層し、これをアルミニウム製収納袋に収納してスタック型素子を形成した。この素子ごと２００℃に１０時間真空加熱し、電極及びセパレータに含まれる水分を除去した。これを真空中で室温まで放冷した後、素子内に電解液を注入し、注入口を密栓して電気二重層キャパシタをそれぞれ１００個作製した。電解液には、プロピレンカーボネートに１．５ｍｏｌ／ｌになるように（Ｃ２Ｈ５）３（ＣＨ３）ＮＢＦ４を溶解させたものを用いた。
【００４８】
電気二重層キャパシタ用セパレータ１〜１８について、下記の試験方法により測定し、その結果を表２〜表３に示した。
【００４９】
＜厚み＞
電気二重層キャパシタ用セパレータ１〜１８の厚みをＪＩＳ  Ｃ２１１１に準拠して測定し、その結果を表２に示した。
【００５０】
＜密度＞
電気二重層キャパシタ用セパレータ１〜１８の密度をＪＩＳ  Ｃ２１１１に準拠して測定し、その結果を表２に示した。
【００５１】
＜断裁性＞
電気二重層キャパシタ用セパレータ１〜１８を押し切りカッターで断裁したときの断裁面の状態を観測した。毛羽の発生がなく問題なく切れたものを○、毛羽が発生したり、断裁不良だったものを×、やや断裁しにくかったものを△とし、表２に示した。
【００５２】
＜内部抵抗＞
電気二重層キャパシタ１〜１８に電圧２．７Ｖで充電した後、２０Ａで定電流放電したときの放電開始直後の電圧低下より算出し、１００個の平均値を表３に示した。
【００５３】
＜漏れ電流＞
電気二重層キャパシタ１〜１８に電圧２．７Ｖで充電し、２４時間保持したときに計測される電流値を漏れ電流とした。漏れ電流が小さい程好ましい。
【００５４】
【表２】
2007150122.tif 000003
【００５５】
【表３】
2007150122.tif 000004
【００５６】
表３に示した通り、実施例１〜１６で作製した電気二重層キャパシタ用セパレータは、フィブリル化耐熱性繊維と芳香族ポリアミド繊維とフィブリル化セルロースとを含有する多孔質シートからなるため、抵抗と漏れ電流が小さく優れていた。
【００５７】
一方、比較例１で作製した電気二重層キャパシタ用セパレータは、芳香族ポリアミド繊維とフィブリル化セルロースを含有しないため、内部抵抗と漏れ電流が大きかった。
【００５８】
比較例２で作製した電気二重層キャパシタ用セパレータは、フィブリル化セルロースを含有しないため内部抵抗と漏れ電流が大きかった。
【産業上の利用可能性】
【００５９】
本発明の活用例としては、電気二重層キャパシタ用セパレータが好適である。